СПОСОБ ПРЕССОВОГО СОЕДИНЕНИЯ ТОНКОСТЕННОЙ ВТУЛКИ С КОРПУСОМ
METHOD OF PRESS CONNECTION OF THIN-WALL BUSHING WITH HOUSING

Изобретение относится к области машиностроения и может быть использовано при получении прессового соединения тонкостенной втулки с корпусом.
Известен способ сборки деталей с натягом [Патент RU 2305028. Способ сборки деталей с натягом. Опубл. 27.08.2007], включающий установку втулки в охватывающую деталь с технологическим натягом, электроконтактный нагрев внутренней поверхности втулки с последующим ее дорнованием посредством дуплексного инструмента в виде контактно-разогревающего инструмента и расположенного за ним деформирующе-калибрующего инструмента.
Недостатками данного способа являются: недостаточно высокая точность обработки отверстия втулки.
Технический результат заявленного изобретения - повышение точности обработки отверстия втулки.
Указанный технический результат достигается тем, что диаметр деформирующе-калибрующего инструмента больше диаметра обрабатываемого отверстия на величину технологического натяга i=0,3…0,5 мм. Инструменту одновременно с поступательным, с момента начала его перемещения вдоль отверстия, сообщают вращательное движение.
2
Способ прессового соединения тонкостенной втулки с корпусом осуществляется следующим образом. Предварительно стальную втулку устанавливают в отверстие охватывающей детали с технологическим натягом. Предварительно токоподводящие кабели от источника тока подводят к инструменту и к соединению. Отверстие втулки располагают соосно дуплексному инструменту. Одновременно с началом перемещения контактно-разогревающего инструмента относительно отверстия втулки на него и на втулку подают ток плотностью j=220…270 А/мм, в результате чего происходит электроконтактный нагрев внутренней поверхности втулки до температуры закалки и формирование закаленной поверхности с требуемой глубиной. На следующий за контактно-разогревающим инструментом деформирующе-калибрующий инструмент в момент начала его перемещения с технологическим натягом вдоль отверстия сообщают вращательное движение. Для обеспечения равномерного вращения деформирующе-калибрующего инструмента на протяжении всего его рабочего хода, а также исключения его торможения и наволакивания материала втулки на рабочую поверхность деформирующе-калибрующего инструмента и вместе с тем получения качественного прессового соединения технологический натяг составляет i=0,3…0,5 мм. Конкретная величина технологического натяга выбирается в зависимости от характеристик соединяемых деталей, требований, предъявляемых к качеству прессового соединения «тонкостенная втулка - корпус» и шероховатости поверхности отверстия втулки.
Применение вращения деформирующе-калибрующего инструмента позволит исключить технологическое наследование точности деформирующе-калибрующего инструмента, а также частично стабилизировать термические напряжения, возникающие в результате фазовых превращений после нагрева внутренней поверхности тонкостенной втулки контактно-разогревающим инструментом, тем самым повысить точность обработки отверстия тонкостенной втулки.
В результате исследований было установлено, что вращение деформирующе-калибрующего инструмента при перемещении его вдоль отверстия способствует повышению точности обработки отверстия тонкостенной втулки в среднем на 7%.